(57)【要約】【課題】粘着シートにおける粘着剤層の表面粗さを調整するための従来の方法が用いられることなく、該粘着剤層の両側の表面が粗面化されており、したがって、粘着剤層の両側の表面の初期粘着力がコントロールされ得る、粘着シートを提供する【解決手段】本発明の粘着シートは、アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有する粘着シートであって、該剥離層（Ａ１）および該剥離層（Ａ２）が、それぞれ、平均粒子径４μｍ〜２５μｍの微粒子（Ｐ）を０．１重量％〜２０重量％含む。【選択図】図１
2015003944.tif 000002
【特許請求の範囲】
【請求項１】
アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有する粘着シートであって、
該剥離層（Ａ１）および該剥離層（Ａ２）が、それぞれ、平均粒子径４μｍ〜２５μｍの微粒子（Ｐ）を０．１重量％〜２０重量％含む、
粘着シート。
【請求項２】
前記剥離層（Ａ１）と前記アクリル系粘着剤層（Ｂ）の界面の算術平均表面粗さＲａ１、および、前記剥離層（Ａ２）と前記アクリル系粘着剤層（Ｂ）の界面の算術平均表面粗さＲａ２が、それぞれ、０．１５μｍ〜０．６０μｍである、請求項１に記載の粘着シート。
【請求項３】
前記アクリル系粘着剤層（Ｂ）は、アクリル酸エステルブロック構造とメタクリル酸エステルブロック構造を含むアクリル系ブロック共重合体を含む、請求項１または２に記載の粘着シート。
【請求項４】
前記アクリル系ブロック共重合体の重量平均分子量が３００００〜３０００００である、請求項３に記載の粘着シート。
【請求項５】
前記剥離層（Ａ１）および前記剥離層（Ａ２）が、それぞれ、ポリオレフィン系樹脂を含む、請求項１から４までのいずれかに記載の粘着シート。
【請求項６】
共押出成形によって一体化された、請求項１から５までのいずれかに記載の粘着シート。
【発明の詳細な説明】
【技術分野】
【０００１】
本発明は、粘着シートに関する。より具体的には、粘着剤層の両側に剥離層を有する粘着シートに関する。
【背景技術】
【０００２】
近年、粘着シートにおいては、その目的（特に、初期粘着力のコントロールや外観調整など）に応じて、粘着剤層や背面層の表面粗さを調整することが望まれている。
【０００３】
表面粗さを調整する方法としては、Ｔダイ押出しタッチロール成形法、すなわち凹凸パターンを有する金属ロールにＴダイ押出しされた溶融樹脂を接触させ、樹脂表面に当該凹凸パターンを転写させる方法が知られている（例えば、特許文献１、２）。
【０００４】
しかし、Ｔダイ押出しタッチロール成形法では、高速成形を行おうとすると樹脂の冷却不足により溶融樹脂が金属ロール側に巻き付くという加工不良の問題が生じたり、金属ロールの凹凸パターンが樹脂に十分転写されないという問題が生じたりする。
【０００５】
Ｔダイ押出しタッチロール成形法以外の表面粗さの調整方法として、Ｔダイエアナイフ成形法やインフレーション空冷成形法などが挙げられる。しかし、これらの方法は、樹脂の溶融時から冷却固化時に至るまでの流動変形のみにより凹凸を形成させるため、精巧な凹凸形成が困難である。
【先行技術文献】
【特許文献】
【０００６】
【特許文献１】特開２００１−２３４１４６号公報
【特許文献２】特開２００２−９７２３８号公報
【発明の概要】
【発明が解決しようとする課題】
【０００７】
本発明は上記従来の課題を解決するためになされたものであり、その目的とするところは、粘着シートにおける粘着剤層の表面粗さを調整するための従来の方法が用いられることなく、該粘着剤層の両側の表面が粗面化されており、したがって、粘着剤層の両側の表面の初期粘着力がコントロールされ得る、粘着シートを提供することにある。
【課題を解決するための手段】
【０００８】
本発明者は上記課題を解決するために検討を行い、粘着剤層の両側に剥離層を有する粘着シートとし、剥離層に特定量の特定の大きさの微粒子を特定の含有割合で含有させることにより、上記課題が解決できることを見出した。
【０００９】
本発明の粘着シートは、
アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有する粘着シートであって、
該剥離層（Ａ１）および該剥離層（Ａ２）が、それぞれ、平均粒子径４μｍ〜２５μｍの微粒子（Ｐ）を０．１重量％〜２０重量％含む。
【００１０】
好ましい実施形態においては、上記剥離層（Ａ１）と上記アクリル系粘着剤層（Ｂ）の界面の算術平均表面粗さＲａ１、および、上記剥離層（Ａ２）と上記アクリル系粘着剤層（Ｂ）の界面の算術平均表面粗さＲａ２が、それぞれ、０．１５μｍ〜０．６０μｍである。
【００１１】
好ましい実施形態においては、上記アクリル系粘着剤層（Ｂ）は、アクリル酸エステルブロック構造とメタクリル酸エステルブロック構造を含むアクリル系ブロック共重合体を含む。
【００１２】
好ましい実施形態においては、上記アクリル系ブロック共重合体の重量平均分子量が３００００〜３０００００である。
【００１３】
好ましい実施形態においては、上記剥離層（Ａ１）および上記剥離層（Ａ２）が、それぞれ、ポリオレフィン系樹脂を含む。
【００１４】
好ましい実施形態においては、本発明の粘着シートは、共押出成形によって一体化されたものである。
【発明の効果】
【００１５】
本発明によれば、粘着シートにおける粘着剤層の表面粗さを調整するための従来の方法が用いられることなく、該粘着剤層の両側の表面が粗面化されており、したがって、粘着剤層の両側の表面の初期粘着力がコントロールされ得る、粘着シートを提供することができる。
【図面の簡単な説明】
【００１６】
【図１】本発明の好ましい実施形態による粘着シートの概略断面図である。
【図２】本発明の好ましい実施形態による別の粘着シートを示す概略図である。
【図３】本発明の好ましい実施形態によるさらに別の粘着シートを示す概略図である。
【発明を実施するための形態】
【００１７】
≪≪粘着シート≫≫
本発明の粘着シートは、アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有する粘着シートである。本発明の粘着シートは、アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有する粘着シートであれば、本発明の効果を損なわない範囲で、任意の適切な他の層を有していても良い。剥離層（Ａ１）は１層のみであっても良いし、２層以上からなるものであっても良い。剥離層（Ａ２）は１層のみであっても良いし、２層以上からなるものであっても良い。アクリル系粘着剤層（Ｂ）は１層のみであっても良いし、２層以上からなるものであっても良い。
【００１８】
図１は、本発明の好ましい実施形態による粘着シートの概略断面図である。図１に示す粘着シート１００は、アクリル系粘着剤層（Ｂ）２０と該アクリル系粘着剤層（Ｂ）２０の片側に設けられた剥離層（Ａ１）１１と該アクリル系粘着剤層（Ｂ）２０のもう一方の片側に設けられた剥離層（Ａ２）１２とを有する。剥離層（Ａ１）１１は微粒子（Ｐ）５０を含む。剥離層（Ａ２）１２は微粒子（Ｐ）５０を含む。このように、本発明の好ましい実施形態による粘着シートは、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）とからなる。なお、剥離層（Ａ１）１１に含まれる微粒子（Ｐ）と剥離層（Ａ２）１２に含まれる微粒子（Ｐ）は、同種の微粒子であっても良いし、異種の微粒子であっても良い。また、剥離層（Ａ１）１１に含まれる微粒子（Ｐ）５０は１種のみであっても良いし、２種以上であっても良い。また、剥離層（Ａ２）１２に含まれる微粒子（Ｐ）５０は１種のみであっても良いし、２種以上であっても良い。
【００１９】
図２は、本発明の好ましい実施形態による別の粘着シートの概略断面図である。図２に示す粘着シート１００は、アクリル系粘着剤層（Ｂ）２０と該アクリル系粘着剤層（Ｂ）２０の片側に設けられた剥離層（Ａ１）１１と該アクリル系粘着剤層（Ｂ）２０のもう一方の片側に設けられた剥離層（Ａ２）１２とを有し、該剥離層（Ａ１）１１の該アクリル系粘着剤層（Ｂ）２０の反対側に別の剥離層（Ａ１’）３１を有する。剥離層（Ａ１）１１は微粒子（Ｐ）５０を含む。剥離層（Ａ２）１２は微粒子（Ｐ）５０を含む。図２に示す粘着シート１００においては、剥離層（Ａ１）１１のアクリル系粘着剤層（Ｂ）２０の反対側に別の剥離層（Ａ１’）３１を１層のみ有するが、この別の剥離層（Ａ１’）３１は、２層以上のものであっても良い。このように、本発明の好ましい実施形態による別の粘着シートは、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）と、該剥離層（Ａ１）の該アクリル系粘着剤層（Ｂ）の反対側に設けられた別の剥離層（Ａ１’）とからなる。なお、剥離層（Ａ１）１１に含まれる微粒子（Ｐ）と剥離層（Ａ２）１２に含まれる微粒子（Ｐ）は、同種の微粒子であっても良いし、異種の微粒子であっても良い。また、剥離層（Ａ１）１１に含まれる微粒子（Ｐ）５０は１種のみであっても良いし、２種以上であっても良い。また、剥離層（Ａ２）１２に含まれる微粒子（Ｐ）５０は１種のみであっても良いし、２種以上であっても良い。
【００２０】
図３は、本発明の好ましい実施形態によるさらに別の粘着シートの概略断面図である。図３に示す粘着シート１００は、アクリル系粘着剤層（Ｂ）２０と該アクリル系粘着剤層（Ｂ）２０の片側に設けられた剥離層（Ａ１）１１と該アクリル系粘着剤層（Ｂ）２０のもう一方の片側に設けられた剥離層（Ａ２）１２とを有し、該剥離層（Ａ１）１１の該アクリル系粘着剤層（Ｂ）２０の反対側に別の剥離層（Ａ１’）３１を有し、該剥離層（Ａ２）１２の該アクリル系粘着剤層（Ｂ）２０の反対側に別の剥離層（Ａ２’）３２を有する。剥離層（Ａ１）１１は微粒子（Ｐ）５０を含む。剥離層（Ａ２）１２は微粒子（Ｐ）５０を含む。図３に示す粘着シート１００においては、剥離層（Ａ１）１１のアクリル系粘着剤層（Ｂ）２０の反対側に別の剥離層（Ａ１’）３１を１層のみ有するが、この別の剥離層（Ａ１’）３１は、２層以上のものであっても良い。また、図３に示す粘着シート１００においては、剥離層（Ａ２）１２のアクリル系粘着剤層（Ｂ）２０の反対側に別の剥離層（Ａ２’）３２を１層のみ有するが、この別の剥離層（Ａ２’）３２は、２層以上のものであっても良い。このように、本発明の好ましい実施形態による別の粘着シートは、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）と、該剥離層（Ａ１）の該アクリル系粘着剤層（Ｂ）の反対側に設けられた別の剥離層（Ａ１’）と、該剥離層（Ａ２）の該アクリル系粘着剤層（Ｂ）の反対側に設けられた別の剥離層（Ａ２’）とからなる。なお、剥離層（Ａ１）１１に含まれる微粒子（Ｐ）と剥離層（Ａ２）１２に含まれる微粒子（Ｐ）は、同種の微粒子であっても良いし、異種の微粒子であっても良い。また、剥離層（Ａ１）１１に含まれる微粒子（Ｐ）５０は１種のみであっても良いし、２種以上であっても良い。また、剥離層（Ａ２）１２に含まれる微粒子（Ｐ）５０は１種のみであっても良いし、２種以上であっても良い。
【００２１】
本発明の粘着シートにおいては、剥離層（Ａ１）とアクリル系粘着剤層（Ｂ）の界面の算術平均表面粗さＲａ１、および、剥離層（Ａ２）とアクリル系粘着剤層（Ｂ）の界面の算術平均表面粗さＲａ２が、それぞれ、好ましくは０．１５μｍ〜０．６０μｍであり、より好ましくは０．２０μｍ〜０．６０μｍであり、さらに好ましくは０．２５μｍ〜０．６０μｍである。上記算術平均表面粗さＲａ１およびＲａ２を上記範囲内に調整することによって、アクリル系粘着剤層（Ｂ）の両側の表面を効果的に粗面化することができ、アクリル系粘着剤層（Ｂ）の両側の表面の初期粘着力を効果的にコントロールし得る、粘着シートを提供することができる。
【００２２】
本発明の粘着シートの厚みは、用途に応じて、任意の適切な厚みに設定し得る。本発明の粘着シートの厚みは、好ましくは２μｍ〜５００μｍであり、より好ましくは５μｍ〜３００μｍであり、さらに好ましくは１０μｍ〜２００μｍである。
【００２３】
≪剥離層（Ａ１）および剥離層（Ａ２）≫
剥離層（Ａ１）は、本発明の粘着シートにおいて、アクリル系粘着剤層（Ｂ）の片側に設けられている。剥離層（Ａ２）は、本発明の粘着シートにおいて、アクリル系粘着剤層（Ｂ）のもう一方の片側に設けられている。
【００２４】
剥離層（Ａ１）および剥離層（Ａ２）は、典型的には、それぞれ、２３℃において非粘着性である。
【００２５】
剥離層（Ａ１）および剥離層（Ａ２）は、好ましくは、それぞれ、アクリル系粘着剤層（Ｂ）の剥離ライナーとして機能し得る層である。例えば、剥離層（Ａ１）および剥離層（Ａ２）は、それぞれ、アクリル系粘着剤層（Ｂ）との間で剥離し得ることが好ましい。また、剥離層（Ａ１）および剥離層（Ａ２）は、それぞれ、途中で裂けたり千切れたりすることなく、アクリル系粘着剤層（Ｂ）から連続的に引き剥がし可能であることが好ましい。
【００２６】
剥離層（Ａ１）および剥離層（Ａ２）の厚みは、用途に応じて、任意の適切な厚みを採用し得る。剥離層（Ａ１）および剥離層（Ａ２）の厚みは、それぞれ、好ましくは３μｍ〜３００μｍであり、より好ましくは５μｍ〜２００μｍであり、さらに好ましくは７μｍ〜１００μｍであり、特に好ましくは１０μｍ〜５０μｍである。剥離層（Ａ１）および剥離層（Ａ２）の厚みが薄すぎると、アクリル系粘着剤層（Ｂ）の表面が十分に粗面化されないおそれがある。剥離層（Ａ１）および剥離層（Ａ２）の厚みが厚すぎると、例えば、本発明の粘着シートを共押出成形によって一体化して得ることが難しくなるおそれがある。
【００２７】
剥離層（Ａ１）および剥離層（Ａ２）は、それぞれ、１層のみからなっていても良いし、２層以上からなっていても良い。剥離層（Ａ１）および剥離層（Ａ２）が１層のみからなる場合には、共押出成形が容易となり得る。剥離層（Ａ１）および剥離層（Ａ２）が２層以上からなる場合には、各層で機能を分けることができる。
【００２８】
剥離層（Ａ１）および剥離層（Ａ２）は、それぞれ、樹脂成分として、好ましくは、ポリオレフィン系樹脂を含む。ポリオレフィン系樹脂としては、共押出成形し得る限りにおいて、任意の適切なポリオレフィン系樹脂を採用し得る。剥離層（Ａ１）の樹脂成分中におけるポリオレフィン系樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。剥離層（Ａ２）の樹脂成分中におけるポリオレフィン系樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【００２９】
ポリオレフィン系樹脂としては、好ましくは、α−オレフィンのホモポリマー、２種類以上のα−オレフィンの共重合体、ブロックポリプロピレン、ランダムポリプロピレン、１種または２種以上のα−オレフィンと他のビニルモノマーの共重合体が挙げられる。共重合体の形態としては、例えば、ブロック形態やランダム形態が挙げられる。
【００３０】
ポリオレフィン系樹脂としては、具体的には、より好ましくは、ポリエチレン（ＰＥ）、ホモポリプロピレン（ＰＰ）、ブロックポリプロピレン、ランダムポリプロピレンが挙げられる。
【００３１】
α−オレフィンとしては、炭素原子数２〜１２のα−オレフィンが好ましい。このようなα−オレフィンとしては、例えば、エチレン、プロピレン、１−ブテン、４−メチル−１−ペンテンなどが挙げられる。
【００３２】
α−オレフィンのホモポリマーとしては、例えば、ポリエチレン（ＰＥ）、ホモポリプロピレン（ＰＰ）、ポリ（１−ブテン）、ポリ（４−メチル−１−ペンテン）などが挙げられる。
【００３３】
ポリエチレン（ＰＥ）としては、例えば、低密度ポリエチレン（ＬＤＰＥ）、直鎖状低密度ポリエチレン（ＬＬＤＰＥ）、中密度ポリエチレン、高密度ポリエチレン（ＨＤＰＥ）などが挙げられる。
【００３４】
ホモポリプロピレンの構造は、アイソタクチック、アタクチック、シンジオタクチックのいずれであってもよい。
【００３５】
２種類以上のα−オレフィンの共重合体としては、例えば、エチレン／プロピレン共重合体、エチレン／１−ブテン共重合体、エチレン／プロピレン／１−ブテン共重合体、エチレン／炭素原子数５〜１２のα−オレフィン共重合体、プロピレン／炭素原子数５〜１２のα−オレフィン共重合体などが挙げられる。
【００３６】
１種または２種以上のα−オレフィンと他のビニルモノマーの共重合体としては、例えば、エチレン／酢酸ビニル共重合体、エチレン／アクリル酸アルキルエステル共重合体、エチレン／メタクリル酸アルキルエステル共重合体、エチレン−非共役ジエン共重合体などが挙げられる。
【００３７】
剥離層（Ａ１）および剥離層（Ａ２）が、それぞれ、ポリオレフィン系樹脂を含む場合、そのポリオレフィン系樹脂は、１種のみであっても良いし、２種以上であっても良い。剥離層（Ａ１）および剥離層（Ａ２）が、それぞれ、２種以上のポリオレフィン系樹脂を含む場合、その形態としては、ブレンドや共重合などが挙げられる。
【００３８】
ポリオレフィン系樹脂は市販品を用いてもよい。
【００３９】
剥離層（Ａ１）および剥離層（Ａ２）は、それぞれ、必要に応じて、任意の適切な添加剤を含有し得る。剥離層（Ａ１）および剥離層（Ａ２）に含有され得る添加剤としては、例えば、離型剤、紫外線吸収剤、耐熱安定化剤、充填剤、滑剤、着色剤（染料など）、酸化防止剤、目ヤニ防止剤、アンチブロッキング剤、発泡剤、ポリエチレンイミン等が挙げられる。剥離層（Ａ１）および剥離層（Ａ２）に含有される添加剤の種類、数、および量は、目的に応じて適切に設定され得る。
【００４０】
離型剤としては、例えば、脂肪酸アマイド系離型剤、シリコーン系離型剤、フッ素系離型剤、長鎖アルキル系離型剤等が挙げられる。より剥離性とブリードアウトによる汚染性のバランスに優れた剥離層を形成し得るという観点からは、好ましくは脂肪酸アマイド系離型剤であり、より好ましくは飽和脂肪酸ビスアマイドである。離型剤の含有量は、任意の適切な含有量を採用し得る。代表的には、剥離層（Ａ１）に離型剤が含まれる場合、好ましくは０．０１重量％〜５重量％であり、剥離層（Ａ２）に離型剤が含まれる場合、好ましくは０．０１重量％〜５重量％である。
【００４１】
紫外線吸収剤としては、例えば、ベンゾトリアゾール系化合物、ベンゾフェノン系化合物、ベンゾエート系化合物等が挙げられる。紫外線吸収剤の含有量は、成形時にブリードアウトしない限りにおいて、任意の適切な含有量を採用し得る。代表的には、剥離層（Ａ１）に紫外線吸収剤が含まれる場合、好ましくは０．０１重量％〜５重量％であり、剥離層（Ａ２）に紫外線吸収剤が含まれる場合、好ましくは０．０１重量％〜５重量％である。
【００４２】
耐熱安定化剤としては、例えば、ヒンダードアミン系化合物、リン系化合物およびシアノアクリレート系化合物等が挙げられる。耐熱安定化剤の含有量は、成形時にブリードアウトしない限りにおいて、任意の適切な含有量を採用し得る。代表的には、剥離層（Ａ１）に耐熱安定化剤が含まれる場合、好ましくは０．０１重量％〜５重量％であり、剥離層（Ａ２）に耐熱安定化剤が含まれる場合、好ましくは０．０１重量％〜５重量％である。
【００４３】
充填剤としては、例えば、タルク、酸化チタン、酸化カルシウム、酸化マグネシウム、酸化亜鉛、酸化チタン、炭酸カルシウム、シリカ、クレー、マイカ、硫酸バリウム、ウィスカー、水酸化マグネシウム等の無機充填剤が挙げられる。充填剤の平均粒径は、好ましくは、０．１μｍ〜１０μｍである。充填剤の含有量は、剥離層（Ａ１）に充填剤が含まれる場合、好ましくは１重量％〜２００重量％であり、剥離層（Ａ２）に充填剤が含まれる場合、好ましくは１重量％〜２００重量％である。
【００４４】
剥離層（Ａ１）および剥離層（Ａ２）は、それぞれ、平均粒子径４μｍ〜２５μｍの微粒子（Ｐ）を０．１重量％〜２０重量％含む。剥離層（Ａ１）および剥離層（Ａ２）が、それぞれ、このような特定の大きさの微粒子（Ｐ）を特定の含有割合で含有させることにより、剥離層（Ａ１）の表面近傍に、剥離層（Ａ１）とアクリル系粘着剤層（Ｂ）の界面の算術平均表面粗さＲａ１が０．１５μｍ〜０．６０μｍの範囲に調整できるような適度な凹凸を形成し得るだけの微粒子（Ｐ）を存在させることができ、剥離層（Ａ２）の表面近傍に、剥離層（Ａ２）とアクリル系粘着剤層（Ｂ）の界面の算術平均表面粗さＲａ２が０．１５μｍ〜０．６０μｍの範囲に調整できるような適度な凹凸を形成し得るだけの微粒子（Ｐ）を存在させることができる。したがって、剥離層（Ａ１）をアクリル系粘着剤層（Ｂ）から剥離した場合に、アクリル系粘着剤層（Ｂ）の剥離層（Ａ１）側の剥離表面の算術平均表面粗さＲａ１を０．１５μｍ〜０．６０μｍの範囲に調整でき、剥離層（Ａ２）をアクリル系粘着剤層（Ｂ）から剥離した場合に、アクリル系粘着剤層（Ｂ）の剥離層（Ａ２）側の剥離表面の算術平均表面粗さＲａ２を０．１５μｍ〜０．６０μｍの範囲に調整でき、アクリル系粘着剤層（Ｂ）の両側の表面の初期粘着力を適切にコントロールすることが可能となる。なお、剥離層（Ａ１）に含まれる微粒子（Ｐ）と剥離層（Ａ２）に含まれる微粒子（Ｐ）は、同種の微粒子であっても良いし、異種の微粒子であっても良い。また、剥離層（Ａ１）に含まれる微粒子（Ｐ）は１種のみであっても良いし、２種以上であっても良い。また、剥離層（Ａ２）に含まれる微粒子（Ｐ）は１種のみであっても良いし、２種以上であっても良い。
【００４５】
このような微粒子（Ｐ）としては、例えば、炭酸カルシウム、合成ゼオライト、天然ゼオライト、ケイ酸アルミ系多孔質鉱石、合成シリカ、天然シリカ、アクリル系架橋粒子、スチレン系架橋粒子、ポリマービーズ、架橋ポリメチルメタクリレート、超高分子ポリエチレン、タルク、鉱物（長石、白榴石、ネフェリン、ネフェリンサイアナイト、ほたる石など）、含水ケイ酸マグネシウム、これらの表面処理体、その他の有機充填剤、その他の無機充填剤などが挙げられる。
【００４６】
微粒子（Ｐ）の平均粒子径は４μｍ〜２５μｍであり、好ましくは５μｍ〜２０μｍである。微粒子（Ｐ）の平均粒子径を上記範囲内に収めることにより、アクリル系粘着剤層（Ｂ）の両側の表面が十分に粗面化され、アクリル系粘着剤層（Ｂ）の両側の表面の初期粘着力がコントロールされ得る粘着シートを提供することが可能となる。微粒子（Ｐ）の平均粒子径が小さ過ぎると、アクリル系粘着剤層（Ｂ）の両側の表面が十分に粗面化されないおそれがある。微粒子（Ｐ）の平均粒子径が大き過ぎると、例えば、本発明の粘着シートを共押出成形によって一体化して得ることが難しくなるおそれがある。なお、上記の平均粒子径は、レーザー回折散乱法によって測定された粒度分布から求められる体積基準の累積５０％粒子径（Ｄ５０）のことである。
【００４７】
微粒子（Ｐ）の剥離層（Ａ１）中の含有割合は０．１重量％〜２０重量％であり、好ましくは１．０重量％〜１９重量％であり、より好ましくは３．０重量％〜１８重量％である。微粒子（Ｐ）の剥離層（Ａ１）中の含有割合を上記範囲内に収めることにより、アクリル系粘着剤層（Ｂ）の剥離層（Ａ１）側の表面が十分に粗面化され、アクリル系粘着剤層（Ｂ）の剥離層（Ａ１）側の表面の初期粘着力がコントロールされ得る粘着シートを提供することが可能となる。微粒子（Ｐ）の剥離層（Ａ１）中の含有割合が少な過ぎると、アクリル系粘着剤層（Ｂ）の剥離層（Ａ１）側の表面が十分に粗面化されないおそれがある。微粒子（Ｐ）の剥離層（Ａ１）中の含有割合が多過ぎると、例えば、本発明の粘着シートを共押出成形によって一体化して得ることが難しくなるおそれがある。
【００４８】
微粒子（Ｐ）の剥離層（Ａ２）中の含有割合は０．１重量％〜２０重量％であり、好ましくは１．０重量％〜１９重量％であり、より好ましくは３．０重量％〜１８重量％である。微粒子（Ｐ）の剥離層（Ａ２）中の含有割合を上記範囲内に収めることにより、アクリル系粘着剤層（Ｂ）の剥離層（Ａ２）側の表面が十分に粗面化され、アクリル系粘着剤層（Ｂ）の剥離層（Ａ２）側の表面の初期粘着力がコントロールされ得る粘着シートを提供することが可能となる。微粒子（Ｐ）の剥離層（Ａ２）中の含有割合が少な過ぎると、アクリル系粘着剤層（Ｂ）の剥離層（Ａ２）側の表面が十分に粗面化されないおそれがある。微粒子（Ｐ）の剥離層（Ａ２）中の含有割合が多過ぎると、例えば、本発明の粘着シートを共押出成形によって一体化して得ることが難しくなるおそれがある。
【００４９】
≪別の剥離層（Ａ１’）および別の剥離層（Ａ２’）≫
例えば、図２に示すように、本発明の粘着シートは、剥離層（Ａ１）のアクリル系粘着剤層（Ｂ）の反対側に別の剥離層（Ａ１’）を有していても良い。この別の剥離層（Ａ１’）は、１層のみであっても良いし、２層以上であっても良い。また、例えば、図３に示すように、本発明の粘着シートは、剥離層（Ａ２）のアクリル系粘着剤層（Ｂ）の反対側に別の剥離層（Ａ２’）を有していても良い。この別の剥離層（Ａ２’）は、１層のみであっても良いし、２層以上であっても良い。
【００５０】
別の剥離層（Ａ１’）および別の剥離層（Ａ２’）の材料、組成、特性などは、それぞれ、剥離層（Ａ１）および剥離層（Ａ２）のそれぞれに含有されている微粒子（Ｐ）を含まない以外は、剥離層（Ａ１）および剥離層（Ａ２）についての上記説明をそのまま援用し得る。
【００５１】
≪アクリル系粘着剤層（Ｂ）≫
アクリル系粘着剤層（Ｂ）は、剥離層（Ａ１）および剥離層（Ａ２）と積層されている。
【００５２】
アクリル系粘着剤層（Ｂ）の厚みは、用途に応じて、任意の適切な厚みに設定し得る。アクリル系粘着剤層（Ｂ）の厚みは、好ましくは１μｍ〜２００μｍであり、より好ましくは２μｍ〜１００μｍであり、さらに好ましくは３μｍ〜５０μｍである。アクリル系粘着剤層（Ｂ）の厚みが薄すぎると、アクリル系粘着剤層（Ｂ）の表面が十分に粗面化されないおそれがある。アクリル系粘着剤層（Ｂ）の厚みが厚すぎると、例えば、本発明の粘着シートを共押出成形によって一体化して得ることが難しくなるおそれがある。
【００５３】
アクリル系粘着剤層（Ｂ）は、１層のみからなっていても良いし、２層以上からなっていても良い。アクリル系粘着剤層（Ｂ）が１層のみからなる場合には、共押出成形が容易となり得る。アクリル系粘着剤層（Ｂ）が２層以上からなる場合には、各層で機能を分けることができる。
【００５４】
アクリル系粘着剤層（Ｂ）に含まれる粘着剤としては、好ましくは、アクリル酸エステルブロック構造（「Ａｃブロック」と称する）とメタクリル酸エステルブロック構造（「ＭＡｃブロック」と称する）を含むアクリル系ブロック共重合体が挙げられる。アクリル系粘着剤層（Ｂ）は、より好ましくは、このようなアクリル系ブロック共重合体を５０重量％以上含み、さらに好ましくは７０重量％以上含み、特に好ましくは９０重量％以上含む。アクリル系粘着剤層（Ｂ）は、このようなアクリル系ブロック共重合体を１種のみ含んでいても良いし、２種以上を含んでいても良い。
【００５５】
アクリル系ブロック共重合体としては、ＡｃブロックとＭＡｃブロックとが交互に配置されたブロック構造であることが好ましい。また、ＡｃブロックとＭＡｃブロックとの合計ブロック数は、好ましくは３以上であり、より好ましくは３〜５である。
【００５６】
Ａｃブロックは、好ましくは、アクリル酸エステルを主成分とするモノマー由来のブロック構造である。具体的には、Ａｃブロックを構成するためのモノマー中のアクリル酸エステルの含有割合は、好ましくは５０重量％以上であり、より好ましくは７０重量％以上であり、さらに好ましくは９０重量％以上であり、特に好ましくは９５重量％以上であり、最も好ましくは実質的に１００重量％である。
【００５７】
Ａｃブロックを構成するためのモノマー中のアクリル酸エステルは、１種のみであっても良いし、２種以上であっても良い。
【００５８】
Ａｃブロックを構成するためのモノマー中に、アクリル酸エステル以外のモノマー（他のモノマー）を含む場合、他のモノマーとしては、任意の適切なモノマーを採用し得る。
【００５９】
Ａｃブロックを構成するためのモノマー中のアクリル酸エステルとしては、例えば、アクリル酸の脂肪族炭化水素エステル、アクリル酸の脂環式炭化水素エステル、アクリル酸の芳香族炭化水素エステル、エーテル結合を含むアルコールとアクリル酸とのエステル、水酸基を有するアクリル酸エステル、アミノ基を有するアクリル酸エステル、アルコキシシリル基を有するアクリル酸エステル、アクリル酸のアルキレンオキサイド付加物などが挙げられる。
【００６０】
アクリル酸の脂肪族炭化水素エステルとしては、例えば、メチルアクリレート、エチルアクリレート、ｎ−プロピルアクリレート、イソプロピルアクリレート、ｎ−ブチルアクリレート、イソブチルアクリレート、ｔｅｒｔ−ブチルアクリレート、ｎ−ペンチルアクリレート、ｎ−ヘキシルアクリレート、ｎ−ヘプチルアクリレート、ｎ−オクチルアクリレート、２−エチルヘキシルアクリレート、ノニルアクリレート、イソノニルアクリレート、デシルアクリレート、ドデシルアクリレート、ステアリルアクリレートなどが挙げられる。
【００６１】
アクリル酸の脂環式炭化水素エステルとしては、例えば、シクロヘキシルアクリレート、イソボルニルアクリレートなどが挙げられる。
【００６２】
アクリル酸の芳香族炭化水素エステルとしては、例えば、フェニルアクリレート、ベンジルアクリレート、トルイルアクリレートなどが挙げられる。
【００６３】
エーテル結合を含むアルコールとアクリル酸とのエステルとしては、例えば、２−メトキシエチルアクリレート、２−メトキシブチルアクリレート等のアルコキシアルキルアクリレート；グリシジルアクリレート、メチルグリシジルアクリレート等のエポキシ基含有アクリレート；などが挙げられる。
【００６４】
水酸基を有するアクリル酸エステルとしては、例えば、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート等のヒドロキシアルキルアクリレートなどが挙げられる。
【００６５】
アミノ基を有するアクリル酸エステルとしては、例えば、２−アミノエチルアクリレート、Ｎ，Ｎ−ジメチルアミノエチルアクリレート、Ｎ，Ｎ−ジメチルアミノプロピルアクリレートなどが挙げられる。
【００６６】
アルコキシシリル基を有するアクリル酸エステルとしては、例えば、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシランなどが挙げられる。
【００６７】
アクリル酸のアルキレンオキサイド付加物としては、例えば、ＣＨ２＝ＣＨＣＯＯ（ＣＨ２ＣＨ２Ｏ）ｎＨ（ｎは、例えば、１〜１０）で表されるエチレンオキサイド付加物などが挙げられる。
【００６８】
Ａｃブロックを構成するためのモノマー中のアクリル酸エステルとして、好ましくは、アクリル酸の脂肪族炭化水素エステルが挙げられる。Ａｃブロックを構成するためのモノマー中のアクリル酸エステルとして、より好ましくは、炭素原子数が１〜２０のアルキル基を有するアクリル酸アルキルエステルであり、さらに好ましくは、炭素原子数が１〜１４のアルキル基を有するアクリル酸アルキルエステルである。Ａｃブロックを構成するためのモノマー中のアクリル酸エステルとして、特に好ましくは、メチルアクリレート、ｎ−ブチルアクリレート、ｔｅｒｔ−ブチルアクリレート、２−エチルヘキシルアクリレートが挙げられる。
【００６９】
ＭＡｃブロックは、好ましくは、メタクリル酸エステルを主成分とするモノマー由来のブロック構造である。具体的には、ＭＡｃブロックを構成するためのモノマー中のメタクリル酸エステルの含有割合は、好ましくは５０重量％以上であり、より好ましくは７０重量％以上であり、さらに好ましくは９０重量％以上であり、特に好ましくは９５重量％以上であり、最も好ましくは実質的に１００重量％である。
【００７０】
ＭＡｃブロックを構成するためのモノマー中のメタクリル酸エステルは、１種のみであっても良いし、２種以上であっても良い。
【００７１】
ＭＡｃブロックを構成するためのモノマー中に、メタクリル酸エステル以外のモノマー（他のモノマー）を含む場合、他のモノマーとしては、任意の適切なモノマーを採用し得る。
【００７２】
ＭＡｃブロックを構成するためのモノマー中のメタクリル酸エステルとしては、例えば、メタクリル酸の脂肪族炭化水素エステル、メタクリル酸の脂環式炭化水素エステル、メタクリル酸の芳香族炭化水素エステル、エーテル結合を含むアルコールとメタクリル酸とのエステル、水酸基を有するメタクリル酸エステル、アミノ基を有するメタクリル酸エステル、アルコキシシリル基を有するメタクリル酸エステル、メタクリル酸のアルキレンオキサイド付加物などが挙げられる。
【００７３】
メタクリル酸の脂肪族炭化水素エステルとしては、例えば、メチルメタクリレート、エチルメタクリレート、ｎ−プロピルメタクリレート、イソプロピルメタクリレート、ｎ−ブチルメタクリレート、イソブチルメタクリレート、ｔｅｒｔ−ブチルメタクリレート、ｎ−ペンチルメタクリレート、ｎ−ヘキシルメタクリレート、ｎ−ヘプチルメタクリレート、ｎ−オクチルメタクリレート、２−エチルヘキシルメタクリレート、ノニルメタクリレート、イソノニルメタクリレート、デシルメタクリレート、ドデシルメタクリレート、ステアリルメタクリレートなどが挙げられる。
【００７４】
メタクリル酸の脂環式炭化水素エステルとしては、例えば、シクロヘキシルメタクリレート、イソボルニルメタクリレートなどが挙げられる。
【００７５】
メタクリル酸の芳香族炭化水素エステルとしては、例えば、フェニルメタクリレート、ベンジルメタクリレート、トルイルメタクリレートなどが挙げられる。
【００７６】
エーテル結合を含むアルコールとメタクリル酸とのエステルとしては、例えば、２−メトキシエチルメタクリレート、２−メトキシブチルメタクリレート等のアルコキシアルキルメタクリレート；グリシジルメタクリレート、メチルグリシジルメタクリレート等のエポキシ基含有メタクリレート；などが挙げられる。
【００７７】
水酸基を有するメタクリル酸エステルとしては、例えば、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート等のヒドロキシアルキルメタクリレートなどが挙げられる。
【００７８】
アミノ基を有するメタクリル酸エステルとしては、例えば、２−アミノエチルメタクリレート、Ｎ，Ｎ−ジメチルアミノエチルメタクリレート、Ｎ，Ｎ−ジメチルアミノプロピルメタクリレートなどが挙げられる。
【００７９】
アルコキシシリル基を有するメタクリル酸エステルとしては、例えば、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシランなどが挙げられる。
【００８０】
メタクリル酸のアルキレンオキサイド付加物としては、例えば、ＣＨ２＝Ｃ（ＣＨ３）ＣＯＯ（ＣＨ２ＣＨ２Ｏ）ｎＨ（ｎは、例えば、１〜１０）で表されるエチレンオキサイド付加物などが挙げられる。
【００８１】
ＭＡｃブロックを構成するためのモノマー中のメタクリル酸エステルとして、好ましくは、メタクリル酸の脂肪族炭化水素エステルが挙げられる。ＭＡｃブロックを構成するためのモノマー中のメタクリル酸エステルとして、より好ましくは、炭素原子数が１〜２０のアルキル基を有するメタクリル酸アルキルエステルであり、さらに好ましくは、炭素原子数が１〜１４のアルキル基を有するメタクリル酸アルキルエステルである。ＭＡｃブロックを構成するためのモノマー中のメタクリル酸エステルとして、特に好ましくは、メチルメタクリレート、エチルメタクリレートが挙げられる。
【００８２】
アクリル系ブロック共重合体としては、ＡｃブロックとＭＡｃブロックとが、ＡＢ型、ＡＢＡ型、ＡＢＡＢ型、ＡＢＡＢＡ型等のように、凝集力や弾性に優れた堅い構造のポリマーからなるＡブロック（ハードセグメント）と、粘性に優れた柔らかい構造のポリマーからなるＢブロック（ソフトセグメント）とが、交互に配置されたブロック構造を有することが好ましい。このような構造のアクリル系ブロック共重合体を主成分として含むアクリル系粘着剤層（Ｂ）は、凝集力や弾性と粘性とを高度に両立させた粘着剤層となり得る。また、このような構造のアクリル系ブロック共重合体を主成分として含むアクリル系粘着剤層（Ｂ）は、押出成形性に優れたものとなり得る。アクリル系ブロック共重合体としては、分子の両端にＡブロック（ハードセグメント）が配置されたブロック構造（ＡＢＡ型やＡＢＡＢＡ型など）を有することが好ましい。このような配置のブロック構造を有するアクリル系ブロック共重合体は、凝集性と熱可塑性のバランスに優れたものとなり得る。
【００８３】
アクリル系ブロック共重合体が２以上のＡブロック（ハードセグメント）を有する場合、それらのＡブロックのモノマー組成、分子量（重合度）、構造などは、互いに同一であっても良いし、異なっていても良い。
【００８４】
アクリル系ブロック共重合体が２以上のＢブロック（ソフトセグメント）を有する場合、それらのＢブロックのモノマー組成、分子量（重合度）、構造などは、互いに同一であっても良いし、異なっていても良い。
【００８５】
Ａブロック（ハードセグメント）としては、ＭＡｃブロックを好ましく採用し得る。Ｂブロック（ソフトセグメント）としては、Ａｃブロックを好ましく採用し得る。
【００８６】
アクリル系ブロック共重合体のブロック構造の好ましい形態としては、例えば、ＭＡｃブロック／Ａｃブロック／ＭＡｃブロック（ＡＢＡ型）構造のトリブロック構造が挙げられる。アクリル系ブロック共重合体のブロック構造のより好ましい形態としては、上記トリブロック構造において、２つのＭＡｃブロックが実質的に同一のモノマー由来の構造を有するものが挙げられる。
【００８７】
アクリル系ブロック共重合体に含まれるＡｃブロックとＭＡｃブロックとの割合は、重量割合で、Ａｃブロック／ＭＡｃブロックの重量比が、好ましくは９６／４〜１０／９０であり、より好ましくは９３／７〜２０／８０であり、さらに好ましくは９０／１０〜３０／７０であり、特に好ましくは８５／１５〜４０／６０であり、最も好ましくは８０／２０〜５０／５０である。Ａｃブロックの割合が大きすぎると、凝集力や弾性が不足するおそれがある。ＭＡｃブロックの割合が大きすぎると、粘着力が不足するおそれがある。
【００８８】
アクリル系粘着剤層（Ｂ）においては、粘着力をできるだけ発現させるためには、上記Ａｃブロック／ＭＡｃブロックの重量比が、好ましくは９６／４〜５０／５０であり、より好ましくは９３／７〜６０／４０であり、さらに好ましくは９０／１０〜６５／３５であり、特に好ましくは８０／２０〜７０／３０である。
【００８９】
アクリル系ブロック共重合体の重量平均分子量は、好ましくは３００００〜３０００００であり、より好ましくは３５０００〜２５００００であり、さらに好ましくは４００００〜２０００００であり、特に好ましくは５００００〜１５００００である。アクリル系ブロック共重合体の重量平均分子量が３００００未満の場合、粘着特性や凝集性が低下しやすくなるおそれがある。アクリル系ブロック共重合体の重量平均分子量が３０００００を超えると、アクリル系ブロック共重合体の熱可塑性が不足し、アクリル系粘着剤層（Ｂ）を共押出成形によって成形することが困難になるおそれがある。
【００９０】
なお、アクリル系ブロック共重合体の重量平均分子量は、アクリル系ブロック共重合体をテトラヒドロフランなどの適切な溶媒に溶かして調製したサンプルについて、ゲルパーミエーションクロマトグラフィ（ＧＰＣ）測定を行って求めることができる、ポリスチレン換算の値をいう。具体的には、後述する実施例に記載の条件でＧＰＣ測定を行うことにより、アクリル系ブロック共重合体の重量平均分子量を求めることができる。
【００９１】
Ａｃブロックのガラス転移温度（Ｔｇ）は、好ましくは−８０℃〜−１０℃であり、より好ましくは−７５℃〜−２０℃であり、さらに好ましくは−７５℃〜−５０℃である。
【００９２】
ＭＡｃブロックのガラス転移温度（Ｔｇ）は、好ましくは４０℃〜２４０℃であり、より好ましくは６０℃〜２３０℃であり、さらに好ましくは８０℃〜２３０℃である。
【００９３】
ここで、ＡｃブロックやＭＡｃブロックのガラス転移温度（Ｔｇ）とは、該ブロックを構成する各モノマーの単独重合体（ホモポリマー）のＴｇおよびそのモノマーの含有割合（重量分率）に基づいてフォックス（ＦＯＸ）の式から求められる値をいう。単独重合体（ホモポリマー）のＴｇとしては、例えば、日刊工業新聞社の「粘着技術ハンドブック」や、Ｗｉｌｅｙ−Ｉｎｔｅｒｓｃｉｅｎｃｅの「ポリマーハンドブック（Ｐｏｌｙｍｅｒ  Ｈａｎｄｂｏｏｋ）」に記載の値を採用し得る。例えば、２−エチルヘキシルアクリレートのＴｇは−７０℃、ｎ−ブチルアクリレートのＴｇは−５４℃、メチルメタクリレートのＴｇは１０５℃を採用し得る。
【００９４】
アクリル系ブロック共重合体には、アクリル酸エステルおよびメタクリル酸エステル以外の、任意の適切なその他モノマーが共重合されていても良い。このようなその他モノマーとしては、例えば、アクリロニトリル、メタクリロニトリル等のシアノ基含有ビニル化合物；酢酸ビニル、プロピオン酸ビニル等のビニルエステル類；スチレン、α−メチルスチレン等の芳香族ビニル化合物；Ｎ−ビニルピロリドン等のビニル基含有複素環化合物；アクリルアミド、メタクリルアミド等のアミド基含有ビニル化合物；アクリル酸、メタクリル酸等の不飽和モノカルボン酸またはその塩（ナトリウム塩やカリウム塩など）；マレイン酸、フマル酸等の不飽和ジカルボン酸またはその塩（ナトリウム塩やカリウム塩など）；無水マレイン酸等の不飽和ジカルボン酸無水物；メチル  ２−（トリフルオロメチル）（メタ）アクリレート、メチル  ２−（パーフルオロエチル）（メタ）アクリレート、エチル  ２−（トリフルオロメチル）（メタ）アクリレート、エチル  ２−（パーフルオロエチル）（メタ）アクリレート、エチル  ２−（パーフルオロヘキシル）（メタ）アクリレート、エチル  ２−（パーフルオロデシル）（メタ）アクリレート、エチル  ２−（パーフルオロヘキサデシル）（メタ）アクリレート、エチル  ２−（パーフルオロブチル）（メタ）アクリレート等の、フッ化アルキル（メタ）アクリレート；などが挙げられる。このようなその他モノマーは、１種のみであっても良いし、２種以上であっても良い。
【００９５】
その他モノマーは、例えば、アクリル系粘着剤層（Ｂ）の特性（粘着特性や押出成形性など）を調整するために含み得る。その他モノマーに由来する構造部分は、例えば、ＡｃブロックやＭＡｃブロック中に、ランダム共重合体、ブロック共重合体、グラフト共重合体などの形態で導入され得る。
【００９６】
アクリル系ブロック共重合体を構成するためのモノマー中における、その他モノマーの含有量は、アクリル系ブロック共重合体を構成するためのモノマー中、好ましくは２０重量％以下であり、より好ましくは１０重量％以下であり、さらに好ましくは５重量％以下であり、特に好ましくは実質的に０重量％である。アクリル系ブロック共重合体を構成するためのモノマー中において、その他モノマーの含有量が多すぎると、アクリル系粘着剤層（Ｂ）の透明性が損なわれたりするおそれがある。
【００９７】
アクリル系ブロック共重合体は、特に、それを構成するモノマー中に、その他モノマーとして酸性基含有モノマーが実質的に含有されていないことが好ましい。このようなアクリル系ブロック共重合体を含むアクリル系粘着剤層（Ｂ）は、被着体を腐食する性質がより低いものとなり得る。例えば、ＩＴＯ（Ｉｎｄｉｕｍ  Ｔｉｎ  Ｏｘｉｄｅ）等の透明電極を有する被着体（例えば、タッチパネルの構成部品等）を貼り合わせる用途向けの粘着シートにおいては、粘着剤層の被着体腐食性が低いことが特に好まれる。その他モノマーとして酸性基含有モノマーが実質的に含有されていないモノマーから構成されるアクリル系ブロック共重合体は、粘着剤層の溶融粘度が高くなりすぎることを回避できる点でも好ましい。
【００９８】
アクリル系ブロック共重合体は、任意の適切な方法によって製造し得る。アクリル系ブロック共重合体の製造方法としては、例えば、リビング重合法を利用する製造方法などが挙げられる。リビング重合法によれば、アクリル系ブロック共重合体本来の透明性や耐候性を維持しつつ、リビング重合法独自の優れた構造制御により、熱可塑性に優れて押出成形性の良い、アクリル系ブロック共重合体を製造し得る。また、リビング重合法によれば、アクリル系ブロック共重合体の分子量分布を狭く制御し得るので、低分子量成分の存在に起因する凝集性の低下（例えば、剥離の際の糊残り）を抑制して、剥離性に優れた粘着シートを提供し得る。
【００９９】
また、アクリル系ブロック共重合体は、市販品として入手することもできる。市販品として入手できるアクリル系ブロック共重合体としては、例えば、（株）クラレ製の商品名「ＫＵＲＡＲＩＴＹ」シリーズ（例えば、ＬＡ４１０Ｌ、ＬＡ２１４０ｅ、ＬＡ２２５０、ＬＡ４２８５、ＬＡ２３３０など）などが挙げられる。
【０１００】
アクリル系粘着剤層（Ｂ）は、粘着特性の制御等を目的として、アクリル系ブロック共重合体以外の任意成分を含有し得る。このような任意成分としては、例えば、アクリル系ブロック共重合体以外のポリマーであってオリゴマー（重量平均分子量が、例えば、５００〜５０００のもの）と称されるものが挙げられる。このようなオリゴマーとしては、例えば、アクリル系モノマー（アクリル酸エステルやメタクリル酸エステルなど）を主成分とするモノマーのランダム共重合体であってブロック構造を有しないアクリル系ポリマー、オレフィン系樹脂、シリコーン系ポリマーなどが挙げられる。また、このような任意成分は、アクリル系粘着剤層（Ｂ）の透明性を損なわないために、アクリル系ブロック共重合体との相溶性に優れたポリマーを選択することが好ましい。任意成分は、１種のみであっても良いし、２種以上であっても良い。
【０１０１】
任意成分の含有量は、アクリル系ブロック共重合体１００重量部に対して、好ましくは５０重量部以下であり、より好ましくは１０重量部以下であり、さらに好ましくは５重量部以下であり、特に好ましくは実質的に０重量部である。
【０１０２】
アクリル系粘着剤層（Ｂ）は、必要に応じて、任意の適切な他の成分を含有し得る。他の成分としては、例えば、粘着付与剤、充填剤、着色剤（染料など）、酸化防止剤、金属のキレート化合物、架橋剤（例えば、多官能イソシアネート、多官能アミン、多官能アルコール等）などが挙げられる。アクリル系粘着剤層（Ｂ）に含有され得る他の成分の種類、数および量は、目的に応じて適切に設定され得る。アクリル系ブロック共重合体の透明性を活かすという観点からは、他の成分の量は、アクリル系粘着剤層（Ｂ）全体に対して、好ましくは５重量％以下であり、より好ましくは１重量％以下である。
【０１０３】
粘着付与剤は、粘着力の向上に有効である。アクリル系粘着剤層（Ｂ）が粘着付与剤を含有する場合、アクリル系粘着剤層（Ｂ）中の粘着付与剤の含有割合は、凝集力の低下による糊残りの発生の防止を考慮し、任意の適切な含有割合に設定され得る。アクリル系粘着剤層（Ｂ）中の粘着付与剤の含有割合は、アクリル系粘着剤層（Ｂ）の全体に対して、好ましくは１重量％〜６０重量％であり、より好ましくは３重量％〜５０重量％であり、さらに好ましくは４重量％〜４５重量％であり、特に好ましくは５重量％〜４０重量％である。
【０１０４】
粘着付与剤としては、例えば、炭化水素系粘着付与剤、テルペン系粘着付与剤、ロジン系粘着付与剤、フェノール系粘着付与剤、エポキシ系粘着付与剤、ポリアミド系粘着付与剤、エラストマー系粘着付与剤、ケトン系粘着付与剤などが挙げられる。第１粘着剤層（Ｂ１）中の粘着付与剤は、１種のみであっても良いし、２種以上であっても良い。
【０１０５】
炭化水素系粘着付与剤としては、例えば、脂肪族系炭化水素樹脂、芳香族系炭化水素樹脂（例えば、キシレン樹脂等）、脂肪族系環状炭化水素樹脂、脂肪族・芳香族系石油樹脂（例えば、スチレン−オレフィン系共重合体等）、脂肪族・脂環族系石油樹脂、水素添加炭化水素樹脂、クマロン系樹脂、クマロン−インデン系樹脂などが挙げられる。
【０１０６】
テルペン系粘着付与剤としては、例えば、α−ピネン重合体、β−ピネン重合体等のテルペン系樹脂；テルペン系樹脂を変性（例えば、フェノール変性、芳香族変性、水素添加変性等）した変性テルペン系樹脂（例えば、テルペン−フェノール系樹脂、スチレン変性テルペン系樹脂、水素添加テルペン系樹脂等）；などが挙げられる。
【０１０７】
ロジン系粘着付与剤としては、例えば、ガムロジン、ウッドロジン等の未変性ロジン（生ロジン）；未変性ロジンを水添化、不均化、重合等により変性した変性ロジン（例えば、水添ロジン、不均化ロジン、重合ロジン、その他の化学的に修飾されたロジン等）；その他の各種ロジン誘導体；などが挙げられる。
【０１０８】
フェノール系粘着付与剤としては、例えば、レゾール型またはノボラック型のアルキルフェノールなどが挙げられる。
【０１０９】
粘着付与剤は、オレフィン樹脂や熱可塑性エラストマーとのブレンド物として市販されているものであっても良い。
【０１１０】
充填剤としては、例えば、タルク、酸化チタン、酸化カルシウム、酸化マグネシウム、酸化亜鉛、酸化チタン、炭酸カルシウム、シリカ、クレー、マイカ、硫酸バリウム、ウィスカー、水酸化マグネシウム等の無機充填剤が挙げられる。充填剤の平均粒径は、好ましくは、０．１μｍ〜１０μｍである。
【０１１１】
アクリル系粘着剤層（Ｂ）に含有され得る他の成分の種類、数および量は、目的に応じて適切に設定され得る。アクリル系ブロック共重合体の透明性を活かすという観点からは、他の成分の量は、アクリル系粘着剤層（Ｂ）全体に対して、好ましくは５重量％以下であり、より好ましくは１重量％以下である。
【０１１２】
≪基材層（Ｃ）≫
本発明の粘着シートは、アクリル系粘着剤層（Ｂ）と該アクリル系粘着剤層（Ｂ）の片側に設けられた剥離層（Ａ１）と該アクリル系粘着剤層（Ｂ）のもう一方の片側に設けられた剥離層（Ａ２）とを有していれば、本発明の効果を損なわない範囲で、任意の適切な位置に基材層（Ｃ）が設けられていても良い。基材層（Ｃ）は１層のみであっても良いし、２層以上であっても良い。
【０１１３】
基材層（Ｃ）の厚みは、用途に応じて、任意の適切な厚みに設定し得る。基材層（Ｃ）の厚みは、好ましくは１μｍ〜２００μｍであり、より好ましくは２μｍ〜１００μｍであり、さらに好ましくは３μｍ〜８０μｍである。基材層（Ｃ）の厚みが薄すぎると、基材層（Ｃ）を設けるための目的が達成されないおそれがある。基材層（Ｃ）の厚みが厚すぎると、例えば、本発明の粘着シートを共押出成形によって一体化して得ることが難しくなるおそれがある。
【０１１４】
基材層（Ｃ）は、好ましくは、アクリル系樹脂を含む。基材層（Ｃ）は、より好ましくは、このようなアクリル系樹脂を５０重量％以上含み、さらに好ましくは７０重量％以上含み、特に好ましくは９０重量％以上含む。基材層（Ｃ）は、このようなアクリル系樹脂を１種のみ含んでいても良いし、２種以上を含んでいても良い。基材層（Ｃ）がアクリル系樹脂を含むことにより、本発明の粘着シートを共押出成形によって得る際に、アクリル系粘着剤層（Ｂ）と効果的に一体化され得る。
【０１１５】
基材層（Ｃ）に含まれ得るアクリル系樹脂としては、一般にアクリル系樹脂と称されるものであれば、本発明の効果を損なわない範囲で、任意の適切なアクリル系樹脂を採用し得る。このようなアクリル系樹脂としては、例えば、アクリル系モノマーの単独重合体、２種以上のアクリル系モノマーの共重合体などが挙げられる。
【０１１６】
基材層（Ｃ）に含まれ得るアクリル系樹脂としては、好ましくは、アクリル酸エステルブロック構造（「Ａｃブロック」と称する）とメタクリル酸エステルブロック構造（「ＭＡｃブロック」と称する）を含むアクリル系ブロック共重合体が挙げられる。アクリル系基材層（Ｃ）は、このようなアクリル系ブロック共重合体を１種のみ含んでいても良いし、２種以上を含んでいても良い。
【０１１７】
アクリル系ブロック共重合体としては、ＡｃブロックとＭＡｃブロックとが交互に配置されたブロック構造であることが好ましい。また、ＡｃブロックとＭＡｃブロックとの合計ブロック数は、好ましくは３以上であり、より好ましくは３〜５である。
【０１１８】
Ａｃブロックは、好ましくは、アクリル酸エステルを主成分とするモノマー由来のブロック構造である。具体的には、Ａｃブロックを構成するためのモノマー中のアクリル酸エステルの含有割合は、好ましくは５０重量％以上であり、より好ましくは７０重量％以上であり、さらに好ましくは９０重量％以上であり、特に好ましくは９５重量％以上であり、最も好ましくは実質的に１００重量％である。
【０１１９】
Ａｃブロックを構成するためのモノマー中のアクリル酸エステルは、１種のみであっても良いし、２種以上であっても良い。
【０１２０】
Ａｃブロックを構成するためのモノマー中に、アクリル酸エステル以外のモノマー（他のモノマー）を含む場合、他のモノマーとしては、任意の適切なモノマーを採用し得る。
【０１２１】
Ａｃブロックを構成するためのモノマー中のアクリル酸エステルについては、≪アクリル系粘着剤層（Ｂ）≫の項で説明したものと同様である。
【０１２２】
ＭＡｃブロックは、好ましくは、メタクリル酸エステルを主成分とするモノマー由来のブロック構造である。具体的には、ＭＡｃブロックを構成するためのモノマー中のメタクリル酸エステルの含有割合は、好ましくは５０重量％以上であり、より好ましくは７０重量％以上であり、さらに好ましくは９０重量％以上であり、特に好ましくは９５重量％以上であり、最も好ましくは実質的に１００重量％である。
【０１２３】
ＭＡｃブロックを構成するためのモノマー中のメタクリル酸エステルは、１種のみであっても良いし、２種以上であっても良い。
【０１２４】
ＭＡｃブロックを構成するためのモノマー中に、メタクリル酸エステル以外のモノマー（他のモノマー）を含む場合、他のモノマーとしては、任意の適切なモノマーを採用し得る。
【０１２５】
ＭＡｃブロックを構成するためのモノマー中のメタクリル酸エステルについては、≪アクリル系粘着剤層（Ｂ）≫の項で説明したものと同様である。
【０１２６】
アクリル系ブロック共重合体としては、ＡｃブロックとＭＡｃブロックとが、ＡＢ型、ＡＢＡ型、ＡＢＡＢ型、ＡＢＡＢＡ型等のように、凝集力や弾性に優れた堅い構造のポリマーからなるＡブロック（ハードセグメント）と、粘性に優れた柔らかい構造のポリマーからなるＢブロック（ソフトセグメント）とが、交互に配置されたブロック構造を有することが好ましい。このような構造のアクリル系ブロック共重合体を主成分として含む基材層（Ｃ）は、凝集力や弾性と粘性とを高度に両立させた基材層となり得る。また、このような構造のアクリル系ブロック共重合体を主成分として含む基材層（Ｃ）は、押出成形性に優れたものとなり得る。アクリル系ブロック共重合体としては、分子の両端にＡブロック（ハードセグメント）が配置されたブロック構造（ＡＢＡ型やＡＢＡＢＡ型など）を有することが好ましい。このような配置のブロック構造を有するアクリル系ブロック共重合体は、凝集性と熱可塑性のバランスに優れたものとなり得る。
【０１２７】
アクリル系ブロック共重合体が２以上のＡブロック（ハードセグメント）を有する場合、それらのＡブロックのモノマー組成、分子量（重合度）、構造などは、互いに同一であっても良いし、異なっていても良い。
【０１２８】
アクリル系ブロック共重合体が２以上のＢブロック（ソフトセグメント）を有する場合、それらのＢブロックのモノマー組成、分子量（重合度）、構造などは、互いに同一であっても良いし、異なっていても良い。
【０１２９】
Ａブロック（ハードセグメント）としては、ＭＡｃブロックを好ましく採用し得る。Ｂブロック（ソフトセグメント）としては、Ａｃブロックを好ましく採用し得る。
【０１３０】
アクリル系ブロック共重合体のブロック構造の好ましい形態としては、例えば、ＭＡｃブロック／Ａｃブロック／ＭＡｃブロック（ＡＢＡ型）構造のトリブロック構造が挙げられる。アクリル系ブロック共重合体のブロック構造のより好ましい形態としては、上記トリブロック構造において、２つのＭＡｃブロックが実質的に同一のモノマー由来の構造を有するものが挙げられる。
【０１３１】
アクリル系ブロック共重合体に含まれるＡｃブロックとＭＡｃブロックとの割合は、重量割合で、Ａｃブロック／ＭＡｃブロックの重量比が、好ましくは９６／４〜１０／９０であり、より好ましくは９３／７〜２０／８０であり、さらに好ましくは９０／１０〜３０／７０であり、特に好ましくは８５／１５〜４０／６０であり、最も好ましくは８０／２０〜５０／５０である。Ａｃブロックの割合が大きすぎると、凝集力や弾性が不足するおそれがある。ＭＡｃブロックの割合が大きすぎると、粘着力が不足するおそれがある。
【０１３２】
基材層（Ｃ）においては、基材層としての機能を十分に発現させ、また、例えば、剥離層（Ａ１）や剥離層（Ａ２）や別の剥離層（Ａ１’）や別の剥離層（Ａ２’）との間で容易に層間剥離できるようにするためには、上記Ａｃブロック／ＭＡｃブロックの重量比が、好ましくは８０／２０〜１０／９０であり、より好ましくは７５／２５〜２０／８０であり、さらに好ましくは７０／３０〜３０／７０であり、特に好ましくは６５／３５〜３５／６５であり、最も好ましくは６０／４０〜４０／６０である。
【０１３３】
アクリル系ブロック共重合体の重量平均分子量は、好ましくは３００００〜３０００００であり、より好ましくは３５０００〜２５００００であり、さらに好ましくは４００００〜２０００００であり、特に好ましくは５００００〜１５００００である。アクリル系ブロック共重合体の重量平均分子量が３００００未満の場合、粘着特性や凝集性が低下しやすくなるおそれがある。アクリル系ブロック共重合体の重量平均分子量が３０００００を超えると、アクリル系ブロック共重合体の熱可塑性が不足し、基材層（Ｃ）を共押出成形によって成形することが困難になるおそれがある。
【０１３４】
なお、アクリル系ブロック共重合体の重量平均分子量は、アクリル系ブロック共重合体をテトラヒドロフランなどの適切な溶媒に溶かして調製したサンプルについて、ゲルパーミエーションクロマトグラフィ（ＧＰＣ）測定を行って求めることができる、ポリスチレン換算の値をいう。具体的には、後述する実施例に記載の条件でＧＰＣ測定を行うことにより、アクリル系ブロック共重合体の重量平均分子量を求めることができる。
【０１３５】
Ａｃブロックのガラス転移温度（Ｔｇ）、ＭＡｃブロックのガラス転移温度（Ｔｇ）については、≪アクリル系粘着剤層（Ｂ）≫の項で説明したものと同様である。
【０１３６】
アクリル系ブロック共重合体には、アクリル酸エステルおよびメタクリル酸エステル以外の、任意の適切なその他モノマーが共重合されていても良い。このようなその他モノマーについては、≪アクリル系粘着剤層（Ｂ）≫の項で説明したものと同様である。
【０１３７】
アクリル系ブロック共重合体を構成するためのモノマー中における、その他モノマーの含有量は、アクリル系ブロック共重合体を構成するためのモノマー中、好ましくは２０重量％以下であり、より好ましくは１０重量％以下であり、さらに好ましくは５重量％以下であり、特に好ましくは実質的に０重量％である。アクリル系ブロック共重合体を構成するためのモノマー中において、その他モノマーの含有量が多すぎると、基材層（Ｃ）の透明性が損なわれたりするおそれがある。
【０１３８】
アクリル系ブロック共重合体は、特に、それを構成するモノマー中に、その他モノマーとして酸性基含有モノマーが実質的に含有されていないことが好ましい。このようなアクリル系ブロック共重合体を含む基材層（Ｃ）は、被着体を腐食する性質がより低いものとなり得る。
【０１３９】
アクリル系ブロック共重合体は、任意の適切な方法によって製造し得る。このような製造方法については、≪アクリル系粘着剤層（Ｂ）≫の項で説明したものと同様である。
【０１４０】
また、アクリル系ブロック共重合体は、市販品として入手することもできる。市販品として入手できるアクリル系ブロック共重合体としては、例えば、（株）クラレ製の商品名「ＫＵＲＡＲＩＴＹ」シリーズ（例えば、ＬＡ４１０Ｌ、ＬＡ２１４０ｅ、ＬＡ２２５０、ＬＡ４２８５、ＬＡ２３３０など）などが挙げられる。
【０１４１】
基材層（Ｃ）は、アクリル系ブロック共重合体以外の任意成分を含有し得る。このような任意成分としては、例えば、アクリル系ブロック共重合体以外のポリマーであってオリゴマー（重量平均分子量が、例えば、５００〜５０００のもの）と称されるものが挙げられる。このようなオリゴマーとしては、例えば、アクリル系モノマー（アクリル酸エステルやメタクリル酸エステルなど）を主成分とするモノマーのランダム共重合体であってブロック構造を有しないアクリル系ポリマー、オレフィン系樹脂、シリコーン系ポリマーなどが挙げられる。また、このような任意成分は、基材層（Ｃ）の透明性を損なわないために、アクリル系ブロック共重合体との相溶性に優れたポリマーを選択することが好ましい。任意成分は、１種のみであっても良いし、２種以上であっても良い。
【０１４２】
任意成分の含有量は、アクリル系ブロック共重合体１００重量部に対して、好ましくは５０重量部以下であり、より好ましくは１０重量部以下であり、さらに好ましくは５重量部以下であり、特に好ましくは実質的に０重量部である。
【０１４３】
基材層（Ｃ）は、必要に応じて、任意の適切な他の成分を含有し得る。このような他の成分については、≪アクリル系粘着剤層（Ｂ）≫の項で説明したものと同様である。
【０１４４】
基材層（Ｃ）に含有され得る他の成分の種類、数および量は、目的に応じて適切に設定され得る。アクリル系ブロック共重合体の透明性を活かすという観点からは、他の成分の量は、基材層（Ｃ）全体に対して、好ましくは５重量％以下であり、より好ましくは１重量％以下である。
【０１４５】
≪≪粘着シートの製造方法≫≫
本発明の粘着シートは、好ましくは、共押出成形によって一体化されたものである。
【０１４６】
本発明の粘着シートは、アクリル系粘着剤層（Ｂ）の形成材料（ｂ）と剥離層（Ａ１）の形成材料（ａ１）と剥離層（Ａ２）の形成材料（ａ２）と、必要に応じて、剥離層（Ａ１’）の形成材料（ａ１’）と剥離層（Ａ２’）の形成材料（ａ２’）と基材層（Ｃ）の形成材料（ｃ）とを、少なくとも、アクリル系粘着剤層（Ｂ）の両側の表面側に剥離層（Ａ１）および剥離層（Ａ２）がそれぞれ直接に積層するように、共押出成形して一体化させて得ることができる。
【０１４７】
例えば、本発明の粘着シートが、図１に示すように、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）とからなる場合は、本発明の粘着シートは、アクリル系粘着剤層（Ｂ）の形成材料（ｂ）と剥離層（Ａ１）の形成材料（ａ１）と剥離層（Ａ２）の形成材料（ａ２）とを、アクリル系粘着剤層（Ｂ）の両側の表面に剥離層（Ａ１）および剥離層（Ａ２）がそれぞれ直接に積層するように、共押出成形して一体化させて得ることができる。
【０１４８】
例えば、本発明の粘着シートが図２に示すように、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）と、該剥離層（Ａ１）の該アクリル系粘着剤層（Ｂ）の反対側に設けられた別の剥離層（Ａ１’）とからなる場合は、本発明の粘着シートは、アクリル系粘着剤層（Ｂ）の形成材料（ｂ）と剥離層（Ａ１）の形成材料（ａ１）と剥離層（Ａ２）の形成材料（ａ２）と別の剥離層（Ａ１’）の形成材料（ａ１’）とを、アクリル系粘着剤層（Ｂ）の両側の表面に剥離層（Ａ１）および剥離層（Ａ２）がそれぞれ直接に積層し、該剥離層（Ａ１）の該アクリル系粘着剤層（Ｂ）の反対側に別の剥離層（Ａ１’）が直接に積層するように、共押出成形して一体化させて得ることができる。
【０１４９】
例えば、本発明の粘着シートが図３に示すように、アクリル系粘着剤層（Ｂ）と、該アクリル系粘着剤層（Ｂ）の片側に設けられた剥離層（Ａ１）と、該アクリル系粘着剤層（Ｂ）のもう一方の片側に設けられた剥離層（Ａ２）と、該剥離層（Ａ１）の該アクリル系粘着剤層（Ｂ）の反対側に設けられた別の剥離層（Ａ１’）と、該剥離層（Ａ２）の該アクリル系粘着剤層（Ｂ）の反対側に設けられた別の剥離層（Ａ２’）とからなる場合は、本発明の粘着シートは、別の剥離層（Ａ１’）の形成材料（ａ１’）と剥離層（Ａ１）の形成材料（ａ１）とアクリル系粘着剤層（Ｂ）の形成材料（ｂ）と剥離層（Ａ２）の形成材料（ａ２）と別の剥離層（Ａ２’）の形成材料（ａ２’）とを、アクリル系粘着剤層（Ｂ）の両側の表面に剥離層（Ａ１）および剥離層（Ａ２）がそれぞれ直接に積層し、該剥離層（Ａ１）の該アクリル系粘着剤層（Ｂ）の反対側に別の剥離層（Ａ１’）が直接に積層し、該剥離層（Ａ２）の該アクリル系粘着剤層（Ｂ）の反対側に別の剥離層（Ａ２’）が直接に積層するように、共押出成形して一体化させて得ることができる。
【０１５０】
剥離層（Ａ１）の形成材料（ａ１）および剥離層（Ａ２）の形成材料（ａ２）としては、≪剥離層（Ａ１）および剥離層（Ａ２）≫の項で説明した剥離層（Ａ１）および剥離層（Ａ２）を共押出成形を用いて形成し得る材料であれば、任意の適切な材料を採用し得る。このような形成材料（ａ１）および形成材料（ａ２）としては、それぞれ、好ましくは、≪剥離層（Ａ１）および剥離層（Ａ２）≫の項で説明したポリオレフィン系樹脂と微粒子（Ｐ）を含む組成物（ａ）である。この組成物（ａ）は、必要に応じて、≪剥離層（Ａ１）および剥離層（Ａ２）≫の項で説明した添加剤を含み得る。
【０１５１】
別の剥離層（Ａ１’）の形成材料（ａ１’）および別の剥離層（Ａ２’）の形成材料（ａ２’）としては、≪別の剥離層（Ａ１’）および別の剥離層（Ａ２’）≫の項で説明した別の剥離層（Ａ１’）および別の剥離層（Ａ２’）を共押出成形を用いて形成し得る材料であれば、任意の適切な材料を採用し得る。このような形成材料（ａ１’）および形成材料（ａ２’）としては、それぞれ、好ましくは、≪別の剥離層（Ａ１’）および別の剥離層（Ａ２’）≫の項で説明したポリオレフィン系樹脂を含む組成物（ａ’）である。この組成物（ａ’）は、必要に応じて、≪別の剥離層（Ａ１’）および別の剥離層（Ａ２’）≫の項で説明した添加剤を含み得る。
【０１５２】
アクリル系粘着剤層（Ｂ）の形成材料（ｂ）としては、≪アクリル系粘着剤層（Ｂ）≫の項で説明したアクリル系粘着剤層（Ｂ）を共押出成形を用いて形成し得る材料であれば、任意の適切な材料を採用し得る。このような形成材料（ｂ）としては、好ましくは、≪アクリル系粘着剤層（Ｂ）≫の項で説明したアクリル系ブロック共重合体を含む組成物（ｂ）である。この組成物（ｂ）は、必要に応じて、≪アクリル系粘着剤層（Ｂ）≫の項で説明した任意成分や他の成分を含み得る。
【０１５３】
基材層（Ｃ）の形成材料（ｃ）としては、≪基材層（Ｃ）≫の項で説明した基材層（Ｃ）を共押出成形を用いて形成し得る材料であれば、任意の適切な材料を採用し得る。このような形成材料（ｃ）としては、好ましくは、≪基材層（Ｃ）≫の項で説明したアクリル系樹脂を含む組成物（ｃ）である。この組成物（ｃ）は、必要に応じて、≪基材層（Ｃ）≫の項で説明した任意成分や他の成分を含み得る。
【０１５４】
共押出成形の方法は、一般に共押出成形として知られている任意の適切な方法を採用し得る。このような方法としては、例えば、押出機および共押出用ダイを用いて、インフレーション法、Ｔダイ法などに準じて行うことができる。この共押出成形により、各層が一体化されて積層体となる。
【０１５５】
共押出成形によって一体化させて得られた積層体に、電離放射線を照射しても良い。具体的には、例えば、得られた積層体に、ロール状に巻き取る前、もしくは、ロール状に巻き取った後に再び巻戻した状態において、電離放射線を照射しても良い。電離放射線の照射は、好ましくは、窒素などの不活性ガス雰囲気下にて行う。電離放射線としては、例えば、Ｘ線、γ線、紫外線、可視光線、電子線などが挙げられる。照射した際の反応活性種の生成率が高い点や、照射対象物への浸透が深い点などから、電離放射線としては、電子線が好ましい。電子線源としては、例えば、コックロフトワルトン型、バンデグラフト型、共振変圧器型、絶縁コア変圧器型、直線型、ダイナミトロン型、高周波型等の各種電子線加速器を用いることができる。電離放射線の照射は、積層体の片側から照射しても良いし、両側から照射しても良い。工程の簡略化という点において、電離放射線の照射は、ロール状に巻き取る前に積層体を電離放射線照射装置に誘導して電離放射線を照射することが好ましい。電離放射線の照射線量は、層間密着性の向上と物性維持の観点より、好ましくは１０ｋＧｙ〜５００ｋＧｙであり、より好ましくは１０ｋＧｙ〜４００ｋＧｙであり、さらに好ましくは１０ｋＧｙ〜３００ｋＧｙである。電離放射線の加速電圧については、粘着シートに用いられる樹脂の種類や粘着シートの厚さに応じて適宜選定し得る。電離放射線の加速電圧は、通常、５０ｋＶ〜３００ｋＶの範囲が好ましい。電離放射線は、１回の照射でも良く、複数回（好ましくは２回）の照射でも良い。
【０１５６】
本発明の粘着シートは、長手方向（押出方向）もしくは幅方向（押出方向と直交する方向）の一軸に、または、長手方向および幅方向の二軸に、適宜延伸することができる。延伸する際の長手方向の延伸倍率は、例えば、好ましくは１．０１倍〜１０倍であり、より好ましくは１．０１倍〜５倍であり、さらに好ましくは１．０１倍〜３倍である。幅方向の延伸倍率は、例えば、好ましくは１．０１倍〜８倍であり、より好ましくは１．０１倍〜４倍であり、さらに好ましくは１．０１倍〜２．５倍である。延伸は、一軸あたり１段階で行っても良いし、粘着シートの使用用途に応じて、２段階以上に分けて延伸しても良い。延伸する際の延伸温度は、延伸性などの観点から、剥離層（Ａ）を構成する樹脂成分のガラス転移温度（Ｔｇ）に対して（Ｔｇ−２０℃）〜（Ｔｇ＋５０℃）の範囲が好ましい。
【実施例】
【０１５７】
以下、実施例により本発明を具体的に説明するが、本発明はこれら実施例になんら限定されるものではない。なお、実施例等における、試験および評価方法は以下のとおりである。また、特に断りがない限り、部は重量部を意味し、％は重量％を意味する。
【０１５８】
＜重量平均分子量の測定＞
以下の条件でＧＰＣ測定を行った。
測定装置：東ソー社製、型式「ＨＬＣ−８１２０ＧＰＣ」
カラム：東ソー社製、ＴＳＫｇｅｌ  ＳｕｐｅｒＨＺＭ−Ｈ／ＨＺ４０００＋ＨＺ３０００＋ＨＺ２０００を直列に接続して使用した。
カラムサイズ：各々、内径６．０ｍｍ×長さ１５．０ｃｍ
カラム温度：４０℃
流速：０．６ｍＬ／分
溶離液：テトラヒドロフラン
サンプル注入量：２０μＬ
検出器：ＲＩ（示差屈折計）
標準試料：ポリスチレン
【０１５９】
＜算術平均表面粗さＲａの評価＞
各評価サンプルから長さ１００ｍｍ、幅２０ｍｍの短冊状の試験片を切り出した。その試験片の角部において、該試験片の表裏両側から市販の粘着テープ（例えば、日東電工株式会社製、商品名「ダンプロンテープＮｏ．３７５」）を貼り付け、次いで、それらを引き離して、該試験片の一端から長手方向３０ｍｍの位置まで粘着剤層から剥離層を剥離させた。得られた粘着剤層の剥離表面を上向きにスライドガラスに貼り合わせた後、剥離表面の表面粗さについて、光学式プロファイラーＮＴ９１００（Ｖｅｅｃｏ社製）を使用して、Ｍｅａｓｕｒｅｍｅｎｔ  Ｔｙｐｅ：ＶＳＩ（Ｉｎｆｉｎｉｔｅ  Ｓｃａｎ）、Ｏｂｊｅｃｔｉｖｅ：２．５Ｘ、ＦＯＶ：１．０Ｘ、Ｍｏｄｕｌａｔｉｏｎ  Ｔｈｒｅｓｈｏｌｄ：０．１％の条件で、ｎ＝３で測定した。測定後、Ｔｅｒｍｓ  Ｒｅｍｏｖａｌ：Ｔｉｌｔ  Ｏｎｌｙ（Ｐｌａｎｅ  Ｆｉｔ）、Ｗｉｎｄｏｗ  Ｆｉｌｔｅｒｉｎｇ：Ｎｏｎｅにてデータ解析を行い、算術平均表面粗さＲａを求めた。
【０１６０】
〔実施例１〕
剥離層（Ａ１）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）３．５重量％を添加したものと、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）３．５重量％を添加したものとを押出機に投入し、Ｔダイから溶融押出を行って、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（１）を得た。
粘着シート（１）についての評価結果を表１に示した。
【０１６１】
〔実施例２〕
剥離層（Ａ１）中の微粒子（Ｐ）の添加量を７．０重量％とした以外は、実施例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（２）を得た。
粘着シート（２）についての評価結果を表１に示した。
【０１６２】
〔実施例３〕
剥離層（Ａ１）および（Ａ２）中の微粒子（Ｐ）の添加量を７．０重量％とした以外は、実施例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（３）を得た。
粘着シート（３）についての評価結果を表１に示した。
【０１６３】
〔実施例４〕
剥離層（Ａ１）および（Ａ２）中の微粒子（Ｐ）の添加量を７．０重量％とし、アクリル系粘着剤層（Ｂ）の厚みを３０μｍとした以外は、実施例１と同様に行い、〔剥離層（Ａ１）（厚み＝４０μｍ）〕／〔アクリル系粘着剤層（Ｂ）（厚み＝３０μｍ）〕／〔剥離層（Ａ２）（厚み＝４０μｍ）〕の積層構成を有する粘着シート（４）を得た。
粘着シート（４）についての評価結果を表１に示した。
【０１６４】
〔実施例５〕
剥離層（Ａ１）および（Ａ２）中の微粒子（Ｐ）の添加量を７．０重量％とし、剥離層（Ａ１）の厚みを８０μｍとした以外は、実施例１と同様に行い、〔剥離層（Ａ１）（厚み＝８０μｍ）〕／〔アクリル系粘着剤層（Ｂ）（厚み＝１０μｍ）〕／〔剥離層（Ａ２）（厚み＝４０μｍ）〕の積層構成を有する粘着シート（５）を得た。
粘着シート（５）についての評価結果を表１に示した。
【０１６５】
〔実施例６〕
剥離層（Ａ１）および（Ａ２）中の微粒子（Ｐ）の添加量を７．０重量％とし、剥離層（Ａ１）の形成材料としてブロックポリプロピレン（日本ポリプロ株式会社製、商品名「ノバテックＰＰ  ＦＬ６Ｈ」）を用いた以外は、実施例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（６）を得た。
粘着シート（６）についての評価結果を表１に示した。
【０１６６】
〔実施例７〕
剥離層（Ａ１）および（Ａ２）中の微粒子（Ｐ）の添加量を１０．５重量％とした以外は、実施例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（７）を得た。
粘着シート（７）についての評価結果を表１に示した。
【０１６７】
〔実施例８〕
剥離層（Ａ１）および（Ａ２）中の微粒子（Ｐ）の添加量を１７．５重量％とした以外は、実施例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（８）を得た。
粘着シート（８）についての評価結果を表１に示した。
【０１６８】
〔比較例１〕
剥離層（Ａ１）の形成材料として低密度ポリエチレン（ＬＤＰＥ）（東ソー製、商品名「ペトロセン１９０」）と、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）とを押出機に投入し、Ｔダイから溶融押出を行って、〔剥離層（Ａ１）（厚み＝４０μｍ）〕／〔アクリル系粘着剤層（Ｂ）（厚み＝１０μｍ）〕／〔剥離層（Ａ２）（厚み＝４０μｍ）〕の積層構成を有する粘着シート（Ｃ１）を得た。
粘着シート（Ｃ１）についての評価結果を表１に示した。
【０１６９】
〔比較例２〕
アクリル系粘着剤層（Ｂ）の厚みを３０μｍとした以外は、比較例１と同様に行い、〔剥離層（Ａ１）（厚み＝４０μｍ）〕／〔アクリル系粘着剤層（Ｂ）（厚み＝３０μｍ）〕／〔剥離層（Ａ２）（厚み＝４０μｍ）〕の積層構成を有する粘着シート（Ｃ２）を得た。
粘着シート（Ｃ２）についての評価結果を表１に示した。
【０１７０】
〔比較例３〕
剥離層（Ａ１）の厚みを８０μｍとした以外は、比較例１と同様に行い、〔剥離層（Ａ１）（厚み＝８０μｍ）〕／〔アクリル系粘着剤層（Ｂ）（厚み＝１０μｍ）〕／〔剥離層（Ａ２）（厚み＝１０μｍ）〕の積層構成を有する粘着シート（Ｃ３）を得た。
粘着シート（Ｃ３）についての評価結果を表１に示した。
【０１７１】
〔比較例４〕
剥離層（Ａ１）の形成材料としてブロックポリプロピレン（日本ポリプロ株式会社製、商品名「ノバテックＰＰ  ＦＬ６Ｈ」）を用いた以外は、比較例１と同様に行い、〔剥離層（Ａ１）（厚み＝４０μｍ）〕／〔アクリル系粘着剤層（Ｂ）（厚み＝１０μｍ）〕／〔剥離層（Ａ２）（厚み＝１０μｍ）〕の積層構成を有する粘着シート（Ｃ４）を得た。
粘着シート（Ｃ４）についての評価結果を表１に示した。
【０１７２】
【表１】
2015003944.tif 000003
【０１７３】
〔実施例９〕
剥離層（Ａ１’）の形成材料として低密度ポリエチレン（ＬＤＰＥ）（東ソー製、商品名「ペトロセン１９０」）と、剥離層（Ａ１）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）７．０重量％を添加したものと、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）７．０重量％を添加したものとを押出機に投入し、Ｔダイから溶融押出を行って、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝４０μｍ〕の積層構成を有する粘着シート（９）を得た。
粘着シート（９）についての評価結果を表２に示した。
【０１７４】
〔実施例１０〕
剥離層（Ａ１’）の厚みを７０μｍとし、剥離層（Ａ２）の厚みを８０μｍとした以外は、実施例９と同様に行い、〔剥離層（Ａ１’）（厚み＝７０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝８０μｍ〕の積層構成を有する粘着シート（１０）を得た。
粘着シート（１０）についての評価結果を表２に示した。
【０１７５】
〔比較例５〕
剥離層（Ａ１’）の形成材料として低密度ポリエチレン（ＬＤＰＥ）（東ソー製、商品名「ペトロセン１９０」）と、剥離層（Ａ１）の形成材料として低密度ポリエチレン（ＬＤＰＥ）（東ソー製、商品名「ペトロセン１９０」）に微粒子（Ｐ）と、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）とを押出機に投入し、Ｔダイから溶融押出を行って、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝４０μｍ〕の積層構成を有する粘着シート（Ｃ５）を得た。
粘着シート（Ｃ５）についての評価結果を表２に示した。
【０１７６】
〔比較例６〕
剥離層（Ａ１’）の厚みを７０μｍとし、剥離層（Ａ２）の厚みを８０μｍとした以外は、比較例５と同様に行い、〔剥離層（Ａ１’）（厚み＝７０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝８０μｍ〕の積層構成を有する粘着シート（Ｃ６）を得た。
粘着シート（Ｃ６）についての評価結果を表２に示した。
【０１７７】
【表２】
2015003944.tif 000004
【０１７８】
〔実施例１１〕
剥離層（Ａ１’）の形成材料として低密度ポリエチレン（ＬＤＰＥ）（東ソー製、商品名「ペトロセン１９０」）と、剥離層（Ａ１）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）７．０重量％を添加したものと、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）に微粒子（Ｐ）として平均粒子径８μｍの炭酸カルシウム（ＣａＣＯ３）（備北粉化工業社製、商品名「ＢＦ３００」）７．０重量％を添加したものと、剥離層（Ａ２’）の形成材料として低密度ポリエチレン（ＬＤＰＥ）（東ソー製、商品名「ペトロセン１９０」）とを押出機に投入し、Ｔダイから溶融押出を行って、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（１１）を得た。
粘着シート（１１）についての評価結果を表３に示した。
【０１７９】
〔実施例１２〕
剥離層（Ａ１）および（Ａ２）中の微粒子（Ｐ）として平均粒子径５．５μｍの炭酸カルシウム（ＣａＣＯ３）（東洋ファインケミカル社製、商品名「ホワイトンＰ−３０」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（１２）を得た。
粘着シート（１２）についての評価結果を表３に示した。
【０１８０】
〔実施例１３〕
剥離層（Ａ１）および（Ａ２）中の微粒子（Ｐ）として平均粒子径１９μｍの炭酸カルシウム（ＣａＣＯ３）（東洋ファインケミカル社製、商品名「ホワイトンＰ−５０」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（１３）を得た。
粘着シート（１３）についての評価結果を表３に示した。
【０１８１】
〔実施例１４〕
剥離層（Ａ１）および（Ａ２）中の微粒子（Ｐ）として平均粒子径７μｍのネフェリン微粒子（Ｕｎｉｍｉｎ社製、商品名「ＭＩＮＥＸ４」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（１４）を得た。
粘着シート（１４）についての評価結果を表３に示した。
【０１８２】
〔実施例１５〕
剥離層（Ａ１）および（Ａ２）中の微粒子（Ｐ）として平均粒子径１０μｍの架橋ポリメタクリル酸メチル微粒子（新日本石油社製、商品名「ユニパウダーＮＭＢ−１０２０」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（１５）を得た。
粘着シート（１５）についての評価結果を表３に示した。
【０１８３】
〔比較例７〕
剥離層（Ａ１）および（Ａ２）中の微粒子（Ｐ）として平均粒子径３μｍの炭酸カルシウム（ＣａＣＯ３）（東洋ファインケミカル社製、商品名「ホワイトンＰ−１０」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（Ｃ７）を得た。
粘着シート（Ｃ７）についての評価結果を表３に示した。
【０１８４】
〔比較例８〕
剥離層（Ａ１）および（Ａ２）中の微粒子（Ｐ）として平均粒子径２６μｍの炭酸カルシウム（ＣａＣＯ３）（東洋ファインケミカル社製、商品名「ホワイトンＰ−７０」）７．０重量％を使用した以外は、実施例１１と同様に行い、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（Ｃ８）を得た。
粘着シート（Ｃ８）についての評価結果を表３に示した。
なお、比較例８では、剥離層（Ａ１）とアクリル系粘着剤層（Ｂ）と剥離層（Ａ２）の積層が均一にならず、良好に一体化した積層体が得られなかった。
【０１８５】
〔比較例９〕
剥離層（Ａ１’）の形成材料として低密度ポリエチレン（ＬＤＰＥ）（東ソー製、商品名「ペトロセン１９０」）と、剥離層（Ａ１）の形成材料として低密度ポリエチレン（ＬＤＰＥ）（東ソー製、商品名「ペトロセン１９０」）と、アクリル系粘着剤層（Ｂ）の形成材料として粘着剤機能を有するアクリル系ブロック共重合体（クラレ製、商品名「ＫＵＲＡＲＩＴＹ  ＬＡ２１４０ｅ」、Ｍｗ＝８．０×１０４）と、剥離層（Ａ２）の形成材料として低密度ポリエチレン（ＬＤＰＥ）（東ソー製、商品名「ペトロセン１９０」）と、剥離層（Ａ２’）の形成材料として低密度ポリエチレン（ＬＤＰＥ）（東ソー製、商品名「ペトロセン１９０」）とを押出機に投入し、Ｔダイから溶融押出を行って、〔剥離層（Ａ１’）（厚み＝３０μｍ）〕／〔剥離層（Ａ１）（厚み＝１０μｍ）〕／〔アクリル系粘着剤層（Ｂ）（厚み＝１０μｍ）〕／〔剥離層（Ａ２）（厚み＝１０μｍ〕／剥離層（Ａ２’）（厚み＝３０μｍ）〕の積層構成を有する粘着シート（Ｃ９）を得た。
粘着シート（Ｃ９）についての評価結果を表３に示した。
【０１８６】
【表３】
2015003944.tif 000005
【産業上の利用可能性】
【０１８７】
本発明の粘着シートは、例えば、意匠性を必要とする電子部品製造部材、構造部材、自動車部材等や、視認性を必要とする光学部材等において好ましく用いられる。例えば、部材の貼合わせ用途、保護用途、外観調整用途、装飾用途、ラベル用途等に利用し得る。
【符号の説明】
【０１８８】
１００    粘着シート
１１      剥離層（Ａ１）
１２      剥離層（Ａ２）
２０      アクリル系粘着剤層（Ｂ）
３１      別の剥離層（Ａ１’）
３２      別の剥離層（Ａ２’）
５０      微粒子（Ｐ）
【図１】
2015003944.tif 000006
【図２】
2015003944.tif 000007
【図３】
2015003944.tif 000008